(57)【要約】【課題】耐衝撃性、脆化温度、引張破断伸び、耐熱変形性、曲げ弾性、及び発色性の、いずれの特性についても、トータルとして良好な、バランスの良い熱可塑性樹脂組成物を得る。【解決手段】成分（Ａ）：層状化合物、成分（Ｂ）：変性重合体、成分（Ｃ）：非変性熱可塑性樹脂、及び成分（Ｄ）：少なくともビニル芳香族単位を有する共重合体であり、ビニル芳香族単位の含有量が３０ｗｔ％未満であり、かつ、ビニル芳香族単位を主体とする重合体ブロックＳを１個以上有している非変性ブロック共重合体、を含有する熱可塑性樹脂組成物であって、成分（Ａ）の含有量が０．１ｗｔ％〜２０ｗｔ％、成分（Ｂ）の含有量が１．０ｗｔ％〜２０ｗｔ％、成分（Ｃ）の含有量が５０．０ｗｔ％〜９０．０ｗｔ％、成分（Ｄ）の含有量が２．０ｗｔ％〜３０ｗｔ％である熱可塑性樹脂組成物を提供する。【選択図】なし【特許請求の範囲】
【請求項１】
成分（Ａ）：層状化合物、
成分（Ｂ）：変性重合体、
成分（Ｃ）：非変性熱可塑性樹脂、及び
成分（Ｄ）：少なくともビニル芳香族単位を有する共重合体であり、ビニル芳香族単位の含有量が３０ｗｔ％未満であり、かつ、ビニル芳香族単位を主体とする重合体ブロックＳを１個以上有している非変性ブロック共重合体、を含有する熱可塑性樹脂組成物であって、
成分（Ａ）の含有量が、０．１ｗｔ％〜２０ｗｔ％、
成分（Ｂ）の含有量が、１．０ｗｔ％〜２０ｗｔ％、
成分（Ｃ）の含有量が、５０．０ｗｔ％〜９０．０ｗｔ％、
成分（Ｄ）の含有量が、２．０ｗｔ％〜３０ｗｔ％、
である熱可塑性樹脂組成物。
【請求項２】
成分（Ｄ）が、ビニル芳香族単位を主体とする重合体ブロックＳを１個以上、共役ジエン単量体単位を主体とする水添重合体ブロックＹを１個以上、有している非変性ブロック共重合体であり、
前記共役ジエン単量体単位中の不飽和二重結合のうち６０％以上が水素添加されており、
前記ビニル芳香族単位の含有量が１３ｗｔ％以上２５ｗｔ％以下であり、
水素添加前の共役ジエン単量体単位中のビニル結合量が、３５モル％以上６５モル％以下である請求項１に記載の熱可塑性樹脂組成物。
【請求項３】
成分（Ａ）が、有機化処理された層状粘土鉱物である請求項１又は２に記載の熱可塑性樹脂組成物。
【請求項４】
成分（Ｂ）が、変性ポリプロピレンである請求項１乃至３のいずれか一項に記載の熱可塑性樹脂組成物。
【請求項５】
成分（Ｃ）が、プロピレン系樹脂である請求項１乃至４のいずれか一項に記載の熱可塑性樹脂組成物。
【請求項６】
成分（Ｅ）として、顔料あるいは染料を含有している請求項１乃至５のいずれか一項に記載の熱可塑性樹脂組成物。
【請求項７】
請求項６に記載の熱可塑性樹脂組成物を用いた無塗装組成物。
【請求項８】
成分（Ａ）：層状化合物、
成分（Ｂ）：変性重合体、
成分（Ｃ）：非変性熱可塑性樹脂、及び、
成分（Ｄ）：少なくともビニル芳香族単位を有する共重合体であり、ビニル芳香族単位の含有量が３０ｗｔ％未満であり、かつ、ビニル芳香族単位を主体とする重合体ブロックＳを１個以上有している非変性ブロック共重合体を用い、
成分（Ａ）を１０ｗｔ％〜７０ｗｔ％、成分（Ｂ）を１０ｗｔ％〜６０ｗｔ％、成分（Ｄ）を１０ｗｔ％〜６０ｗｔ％、かつ、成分（Ａ）＋成分（Ｂ）＋成分（Ｄ）≧６０ｗｔ％の条件に従うマスターバッチ組成物を調製する工程と、
前記マスターバッチ組成物と、残った成分（Ａ）〜（Ｄ）を混合する工程とを有する熱可塑性樹脂組成物の製造方法。
【発明の詳細な説明】
【技術分野】
【０００１】
本発明は、熱可塑性樹脂組成物及びその製造方法に関する。本発明は、特に、高い耐衝撃性、脆化温度、引張破断伸び、耐熱変形性、曲げ弾性、及び優れた発色性のバランスを付与可能なポリプロピレン系樹脂組成物に関する。
【背景技術】
【０００２】
ポリプロピレン系樹脂組成物は、一般に耐薬品性、機械的特性に優れているため、機械部品、自動車部品等の広範な分野で使用されている。
近年、各種製品の機能性や経済性の追求から、製品の大型化や薄肉化が進み、これに伴い、耐衝撃性、脆化温度、曲げ弾性、耐熱変形性、引張破断伸びに優れ、かつ、これらの特性について良好なバランスを有するポリプロピレン系樹脂組成物の開発が要求されている。
【０００３】
上記各種特性のうち、引張破断伸びは、自動車材料として利用した場合に変形して衝撃吸収機能を発揮したり、衝撃破壊時の破片の飛び散りを防止したり、クリープ変形時の破断を防止したりするために要求度の高い物性の一つである。
耐熱変形性も、高温雰囲気下において成形材料が変形しないようにするために要求度の高い物性の一つである。
また、ＶＯＣ削減やコスト削減の観点から、塗装工程を省略することが要求されてきており、顔料や染料をあらかじめ添加した、いわゆる無塗装の発色性組成物が要求されてきている。
【０００４】
しかしながら、脆化温度、引張破断伸び、耐衝撃性、曲げ弾性、耐熱変形性、発色性は、いずれかを改良すると、いずれかが悪化してしまうという、相反する性質を有しており、トータルとして良好な特性を有する組成物は、未だ開発されていなかった。
【０００５】
例えば、特許文献１には、有機化層状粘度鉱物、官能基を有するポリオレフィン系重合体、及びポリオレフィン樹脂を構成要素とする組成物が提案されている。この技術によればプロピレンの機械的強度の改善が図られる。
【０００６】
特許文献２には、有機化クレーと、二種類以上の互いに相容性を有するポリマーよりなる、機械的物性に優れた組成物が提案されている。
この組成物を構成する二種類のポリマーとしては、特許文献２の実施例中に、プロピレンと変性ＥＰＲ、ブチルゴムと変性ＥＰＲ、変性プロピレンとＥＰＲ、変性ＰＰと変性ＥＰＲ、ポリスチレンとスチレン−ビニルオキサゾリン共重合体、ポリフェニレンオキサイドとスチレン−ビニルオキサゾリン共重合体が挙げられている。
【０００７】
特許文献３には、有機化クレーと結晶性樹脂よりなる、靭性、耐衝撃性および透明性の改良が図られた組成物が提案されている。
【０００８】
【特許文献１】特開平１０−１８２８９２号公報
【特許文献２】特開平１１−０９２５９４号公報
【特許文献３】特開２００２−３６３４１９号公報
【発明の開示】
【発明が解決しようとする課題】
【０００９】
しかしながら、引用文献１〜３に開示された技術は、いずれも適用する樹脂の範囲が狭く、優れた発色性を有しながら同時に高い機械的特性を具備するための材料構成の検討が不十分であり、脆化温度、引張破断伸び、耐衝撃性、曲げ弾性、耐熱変形性、発色性について、トータルとしてバランスのとれた特性を具備する組成物は、未だ提案されていなかった。
上述した従来技術の問題に鑑みて、本発明においては、耐衝撃性、脆化温度、引張破断伸び、耐熱変形性、曲げ弾性、及び発色性の、いずれの特性についても、トータルとして良好な、バランスの良い熱可塑性樹脂組成物を提供することを目的とする。
【課題を解決するための手段】
【００１０】
請求項１の発明においては、成分（Ａ）：層状化合物、成分（Ｂ）：変性重合体、成分（Ｃ）：非変性熱可塑性樹脂、及び成分（Ｄ）：少なくともビニル芳香族単位を有する共重合体であり、ビニル芳香族単位の含有量が３０ｗｔ％未満であり、かつ、ビニル芳香族単位を主体とする重合体ブロックＳを１個以上有している非変性ブロック共重合体、を含有する熱可塑性樹脂組成物であって、成分（Ａ）の含有量が０．１ｗｔ％〜２０ｗｔ％、成分（Ｂ）の含有量が１．０ｗｔ％〜２０ｗｔ％、成分（Ｃ）の含有量が５０．０ｗｔ％〜９０．０ｗｔ％、成分（Ｄ）の含有量が２．０ｗｔ％〜３０ｗｔ％である熱可塑性樹脂組成物を提供する。
【００１１】
請求項２の発明においては、前記成分（Ｄ）が、ビニル芳香族単位を主体とする重合体ブロックＳを１個以上、共役ジエン単量体単位を主体とする水添重合体ブロックＹを１個以上、有している非変性ブロック共重合体であり、前記共役ジエン単量体単位中の不飽和二重結合のうち６０％以上が水素添加されており、前記ビニル芳香族単位の含有量が１３ｗｔ％以上２５ｗｔ％以下であり、水素添加前の共役ジエン単量体単位中のビニル結合量が、３５モル％以上６５モル％以下である請求項１の熱可塑性樹脂組成物を提供する。
【００１２】
請求項３の発明においては、成分（Ａ）が、有機化処理された層状粘土鉱物である請求項１又は２の熱可塑性樹脂組成物を提供する。
【００１３】
請求項４の発明においては、成分（Ｂ）が、変性ポリプロピレンである請求項１乃至３のいずれか一項の熱可塑性樹脂組成物を提供する。
【００１４】
請求項５の発明においては、成分（Ｃ）が、プロピレン系樹脂である請求項１乃至４のいずれかの熱可塑性樹脂組成物を提供する。
【００１５】
請求項６の発明においては、成分（Ｅ）として、顔料あるいは染料を含有している請求項１乃至５のいずれかの熱可塑性樹脂組成物を提供する。
【００１６】
請求項７の発明においては、請求項６の熱可塑性樹脂組成物を用いた無塗装組成物を提供する。
【００１７】
請求項８の発明においては、成分（Ａ）：層状化合物、成分（Ｂ）：変性重合体、成分（Ｃ）：非変性熱可塑性樹脂、及び成分（Ｄ）：少なくともビニル芳香族単位を有する共重合体であり、ビニル芳香族単位の含有量が３０ｗｔ％未満であり、かつ、ビニル芳香族単位を主体とする重合体ブロックＳを１個以上有している非変性ブロック共重合体を用いて、成分（Ａ）を１０ｗｔ％〜７０ｗｔ％、成分（Ｂ）を１０ｗｔ％〜６０ｗｔ％、成分（Ｄ）を１０ｗｔ％〜６０ｗｔ％、かつ、成分（Ａ）＋成分（Ｂ）＋成分（Ｄ）≧６０ｗｔ％の条件に従うマスターバッチ組成物を調製する工程と、前記マスターバッチ組成物と、残った成分（Ａ）〜（Ｄ）を混合する工程とを有する熱可塑性樹脂組成物の製造方法を提供する。
【発明の効果】
【００１８】
本発明によれば、耐衝撃性、脆化温度、引張破断伸び、耐熱変形性、曲げ弾性、及び発色性の、いずれの特性についても、トータルとして良好なバランスの良い熱可塑性樹脂組成物が得られた。
【発明を実施するための最良の形態】
【００１９】
以下、本発明を実施するための最良の形態（以下、本実施の形態）について詳細に説明する。なお、本発明は、本実施の形態に限定されるものではなく、要旨の範囲内で種々変形して実施することができる。
【００２０】
本実施の形態における樹脂組成物は、下記の構成を有している。
成分（Ａ）：層状化合物、成分（Ｂ）：変性重合体、成分（Ｃ）：非変性熱可塑性樹脂、及び成分（Ｄ）：少なくともビニル芳香族単位を有する共重合体でありビニル芳香族単位の含有量が３０ｗｔ％未満であり、かつビニル芳香族単位を主体とする重合体ブロック（Ｓ）を１個以上有している非変性ブロック共重合体を含有する熱可塑性樹脂組成物である。
成分（Ａ）の含有量が０．１ｗｔ％〜２０ｗｔ％、成分（Ｂ）の含有量が１．０ｗｔ％〜２０ｗｔ％、成分（Ｃ）の含有量が５０．０ｗｔ％〜９０．０ｗｔ％、成分（Ｄ）の含有量が２．０ｗｔ％〜３０ｗｔ％である。
【００２１】
〔成分（Ａ）〕
成分（Ａ）である層状化合物としては、グラファイト、金属カルコゲン化合物、金属酸化物、金属リン酸塩、粘土鉱物等の層状構造を有する化合物が挙げられる。特に、高い層剥離性を有している層状粘土鉱物が好適である。
層状粘土鉱物としては、モンモリナイト、サポタイト、ハイデライト、ノントライト、ヘクトライト、ステイブンサイト等のスメクタイト系の鉱物や、バーミキュサイト、ハロイサイト、膨潤性マイカ等が挙げられる。層状粘土鉱物は、天然物又は合成物のいずれであってもよい。
更に、タルクにフッ素処理を行って膨潤性マイカに合成した化合物、あるいは水熱合成によって層状構造としたものが挙げられる。
また更に、上記層状粘土鉱物の層間に担持されているカチオンを、ナトリウム、カリウム、リチウム等のイオンで置換したものが適用できる。また、チューブ状構造を有する粘土鉱物が積層されたイモゴライトも適用できる。
【００２２】
特に、層剥離性及び微分散性の観点から、層状粘土鉱物は有機化処理が施されていることが好ましい。
有機化処理について説明する。
有機化処理は、一般的に湿式法により行われる。具体的には、層状珪酸塩を水やアルコール等で十分溶媒和させた後、有機カチオンを加え、撹拌し、層状珪酸塩の層間の金属イオンを有機カチオンに置換させる。その後、未置換の有機カチオンを十分に洗浄し、ろ過し、乾燥処理を施す。これにより有機化が行われる。
その他の方法としては、有機溶剤中で層状珪酸塩と有機カチオンを直接反応させる方法や、所定の樹脂の存在下で層状珪酸塩と有機カチオンを押出機中で加熱混練し、反応させる方法も利用できる。
【００２３】
層状粘土鉱物の陽イオン交換容量は、有機処理時の有機カチオンの高いイオン交換性の点で、２０ミリ当量／１００ｇ以上とすることが好ましく、高い層剥離性を得るために、３００ミリ当量／１００ｇ以下とすることが好ましい。
【００２４】
層状粘土鉱物の有機化に用いる有機カチオンとしては、例えば、ステアリルアンモニウムイオン、ヘキシルアンモニウムイオン、オクチルアンモニウムイオン、２−エチルヘキシルアンモニウムイオン、ドデシルアンモニウムイオン、オクタデシルアンモニウムイオン、ジオクチルジメチルアンモニウムイオン、トリオクチルアンモニウムイオン、ジステアリルアンモニウムイオン、１−ヘキセニルアンモニウムイオン、１−ドデセニルアンモニウムイオン、９−オクタデセルアンモニウムイオン、９，１２−オクタデセルアンモニウムイオン、１２−アミノドデカン酸と塩酸からなるアンモニウム塩；アルキルプロピレンジアミンと塩酸からなるアンモニウム塩等のアンモニウムイオン；テトラエチルホスフォニウムイオン、トリエチルベンジルフォスホニウムイオン、テトラ−ｎ−ブチルホスフォニウムイオン、トリ−ｎ−ブチルヘキサデシルホスフォニウムイオン等のホスフォニウムイオンが挙げられる。
上記有機カチオンは、分子内に、水酸基、アルコキシ基、アリールオキシ基、カルボキシル基、アシルオキシ基、アルコキシカルボニル基、及び酸無水物基にうちの、少なくとも一種の極性官能基を含有していてもよい。
【００２５】
なお、層状化合物は、一種類のみ使用してもよく、二種以上を併用してもよい。
上述した層状化合物は、目的とする熱可塑性樹脂組成物中で、層剥離した状態で微分散して存在していることが望ましい。これにより高い曲げ弾性率が得られる。
具体的には、層状化合物を構成する単位層、あるいは数枚層〜数十枚以下の層が、互いに十分な層間距離をもって分散した状態となっておりことが好ましく、さらには、層状化合物の２０％以上が、５０ｎｍ以下の厚みで分散した状態となっていることが好ましい。
【００２６】
本実施の形態における熱可塑性樹脂組成物中の、成分（Ａ）の含有量は、０．１ｗｔ％以上２０ｗｔ％以下が好ましく、０．５ｗｔ％以上１０ｗｔ％以下がより好ましく、１．０ｗｔ％以上４ｗｔ％以下が最も好ましい。
０．１ｗｔ％以上とすると、高い曲げ弾性、耐衝撃性及び耐熱変形性が得られることが確認され、２０ｗｔ％以下とすることにより、成型性に優れ、高い耐衝撃性が得られ、透明性や経済性についても良好なものとなる。
【００２７】
〔成分（Ｂ）〕
成分（Ｂ）は変性重合体であり、少なくとも１個以上の官能基を有する重合体である。
官能基としては、例えば、水酸基、カルボキシル基、カルボニル基、チオカルボニル基、酸ハロゲン化物基、酸無水物基、チオカルボン酸基、アルデヒド基、チオアルデヒド基、カルボン酸エステル基、アミド基、スルホン酸基、スルホン酸エステル基、リン酸基、リン酸エステル基、アミノ基、イミノ基、ニトリル基、ピリジル基、キノリン基、エポキシ基、チオエポキシ基、スルフィド基、イソシアネート基、イソチオシアネート基、ハロゲン化ケイ素基、アルコキシケイ素基、ハロゲン化スズ基、ボロン酸基、ホウ素含有基、ボロン酸塩基、アルコキシスズ基、フェニルスズ基等から選ばれる官能基を少なくとも１種含有する原子団が挙げられる。
この変性重合体としては、透明性や耐衝撃性の観点から、変性ポリオレフィン、あるいはビニル芳香族単量体単位および共役ジエン単量体単位を主体とする重合体を水素添加し、酸無水物をグラフトさせた重合体が好ましく、変性ポリオレフィンが最も好ましい。
【００２８】
変性ポリオレフィンに用いられるポリオレフィンとしては、例えば、エチレン、プロピレン、１−ブテン、１−ヘキセン、１−オクテン、４−メチル−１−ペンテン等の、α−オレフィンの単独重合体あるいは２種類以上からなるランダムまたはブロック共重合体が挙げられる。
具体的には、ポリエチレン、ポリプロピレン、ポリブテン−１、ポリイソブテン、ポリ３−メチルペンテン−１、ポリ４−メチルペンテン−１、エチレン−プロピレン共重合体、エチレン−ブテン−１共重合体、エチレン−オクテン共重合体、プロピレン−４−メチルペンテン−１共重合体、プロピレン−ブテン−１共重合体、エチレン−プロピレン−ブテン−１共重合体、デセン−１−４−メチルペンテン−１共重合体等が挙げられる。
【００２９】
変性ポリオレフィンとしては、機械的物性、耐熱性等に優れていることから、不飽和単量体変性ポリプロピレンが特に好適である。
また、ポリプロピレンに用いられるポリプロピレンとしては、例えば、ホモポリプロピレン、プロピレン・エチレンブロック共重合体、プロピレン・エチレンランダム共重合体、プロピレン・α−オレフィンブロック共重合体、プロピレン・α−オレフィンランダム共重合体等が挙げられる。これらは単独で用いてもよいし、二種以上を併用してもよい。
変性ポリオレフィンは、従来公知の方法により合成することができ、特に限定されない。
前記不飽和単量体には、アクリル酸、メタクリル酸や、マレイン酸、イタコン酸などのモノまたはジカルボン酸およびその無水物である不飽和カルボン酸誘導体；（メタ）アクリル酸ヒドロキシエチル、（メタ）アクリル酸グリシジル、（メタ）アクリル酸アミノエチルなどの（メタ）アクリル酸エステル類；ビニルトリメトキシシランやγ−アクリル酸プロピルトリメトキシシラン等のビニル基をもったアルコキシシラン等が含まれる。これらの中でも、層状化合物として層状珪酸塩を用いた場合に、優れた分散性を発揮することから、無水マレイン酸やメタクリル酸グリシジルが好ましい。
【００３０】
成分（Ｂ）の変性重合体は、高い透明性、耐衝撃性を確保する観点から、１分子中に平均１個以上の官能基を有する重合体であることが好ましく、また、高い曲げ弾性と耐衝撃性を確保する観点から、１分子中に平均２０個以下の官能基を有している重合体であることが好ましい。
１分子中の官能基数は、１個以上１０個以下がより好ましく、１個以上３個以下がさらに好ましい。
特に、分子末端部に、無水マレイン酸等の酸成分の官能基を有していることが好ましい。
【００３１】
成分（Ｂ）として用いる変性ポリプロピレンの重量平均分子量は、１万以上１５万以下が好適である。これにより、目的とする熱可塑性樹脂組成物に、高い透明性や良好な曲げ弾性を確保することができ、また加工性も良好なものとなる。
変性ポリプロピレンの重量平均分子量は、２万以上７万以下がより好ましく、３万以上５万以下がさらに好ましい。
上記重量平均分子量は、後述する実施例において用いたＧＰＣにより求められるポリスチレン換算分子量である。
【００３２】
熱可塑性樹脂組成物中の成分（Ｂ）の含有量は、高い透明性、耐衝撃性を得る観点から、１．０ｗｔ％以上が好ましく、高い曲げ弾性と耐衝撃性を得る観点から、２０ｗｔ％以下とすることが好ましい。成分（Ｂ）の含有量は、１．５ｗｔ％以上１０ｗｔ％以下がより好ましく、２．０ｗｔ％以上７．０ｗｔ％以下がさらに好ましい。
【００３３】
〔成分（Ｃ）〕
成分（Ｃ）は、非変性熱可塑性樹脂であり、例えば、エチレン、プロピレン、１−ブテン、１−ヘキセン、１−オクテン、４−メチル−１−ペンテン等のα−オレフィンの単独重合体、あるいは２種類以上からなるランダムまたはブロック共重合体である。
上記の中でも、曲げ弾性や耐熱変形性に優れているという観点から、ポリプロピレン系樹脂が好ましい。ここでポリプロピレン系樹脂とは、プロピレンを主体とし、必要に応じエチレン、炭素数４〜１２のα−オレフィン、例えば、１−ブテン、１−オクテン、イソブチレン、４−メチル−１−ペンテン等から１種以上選ばれる単量体と重合して得られる樹脂であるものとし、プロピレンの単独重合体、プロピレンブロック共重合体、プロピレンランダム共重合体、又はこれらの混合物が挙げられる。なお、分子量や組成の異なる物を組み合わせてもよい。特に、高い耐熱変形性が得られる観点から、ホモプロピレンが好ましい。
なお、「主体とする」とは、５０ｗｔ％以上であることを意味するものとし、８０ｗｔ％以上が好ましく、９０ｗｔ％以上がより好ましい。
【００３４】
成分（Ｃ）としてのポリプロピレン系樹脂のメルトフローレート（ＪＩＳＫ７２１０（２３０℃、２．１６ｋｇ））は、０．１〜２００ｇ／１０分の範囲にあることが望ましく、２５g／１０分以上１００ｇ／１０分以下であることが好ましい。これにより最終的に目的とする熱可塑性樹脂組成物の曲げ弾性の向上効果が得られ、かつ良好な成形性が得られる。
【００３５】
成分（Ｃ）が、２種類以上のポリプロピレン系樹脂の混合物である場合は、少なくとも１つのポリプロピレン系樹脂のメルトフローレートが３０ｇ／１０分以上であることが、高い曲げ弾性を得、良好な成形性を得るためには好ましい。
【００３６】
上述した成分（Ｃ）の、最終的に目的とする熱可塑性樹脂中における含有量は、高い曲げ弾性、耐熱変形性を得、かつ良好な経済性を確保する観点から、５０ｗｔ％以上とすることが好ましく、高い耐衝撃性を得る観点から９０ｗｔ％以下が好ましい。
また、６０ｗｔ％以上８５ｗｔ％以下がより好ましく、７０ｗｔ％以上８２ｗｔ％以下がさらに好ましい。
【００３７】
〔成分（Ｄ）〕
成分（Ｄ）は、少なくともビニル芳香族単位を有する共重合体であり、ビニル芳香族単位の含有量が３０ｗｔ％未満であり、かつビニル芳香族単位を主体とする重合体ブロックＳを１個以上有している非変性ブロック共重合体である。
なお、「主体とする」とは、５０ｗｔ％以上であることを意味するものとし、８０ｗｔ％以上が好ましく、９０ｗｔ％以上がより好ましい。
【００３８】
成分（Ｄ）の重合方法としては、特に限定されないが、配位重合、アニオン重合またはカチオン重合などの重合方法が挙げられる。
重合体の原料である単量体としては、ビニル芳香族化合物、共役ジエン、アルキレン等が挙げられる。
ビニル芳香族化合物としては、例えば、スチレン、α−メチルスチレン、ｐ−メチルスチレン、ジビニルベンゼン、１，１−ジフェニルエチレン、Ｎ，Ｎ−ジメチル−ｐ−アミノエチルスチレン、Ｎ，Ｎ−ジエチル−ｐ−アミノエチルスチレン等が挙げられる。これらは単独で用いてもよく、二種以上を併用してもよい。
共役ジエンは、一対の共役二重結合を有するジオレフィンであるものとし、例えば、１，３−ブタジエン、２−メチル−１，３−ブタジエン（イソプレン）、２，３−ジメチル−１，３−ブタジエン、１，３−ペンタジエン、２−メチル−１，３−ペンタジエン、１，３−ヘキサジエン等が挙げられ、１，３−ブタジエン、イソプレンが好適である。これらは単独で用いてもよく、二種以上を併用してもよい。
前記１，３−ブタジエンとイソプレンとを比較すると、機械強度の観点からは、１，３−ブタジエンを主体とするのが好ましい。共役ジエン中の１，３−ブタジエン含有量は、８０ｗｔ％以上が好ましく、９０ｗｔ％以上がより好ましく、９５重量％以上がさらに好ましい。
アルキレンとしては、エチレン単位、プロピレン単位、ブチレン単位、ヘキシレン単位あるいはオクチレン単位等のモノオレフィン単位が挙げられる。これらの中でも、エチレン単位、プロピレン単位及びブチレン単位が経済性の観点から好適である。これらは単独で用いてもよく、二種以上を併用してもよい。
【００３９】
成分（Ｄ）の非変性ブロック共重合体の重量平均分子量は、上述した層状化合物の剥離性を確保し、かつ目的とする熱可塑性樹脂組成物が高い耐衝撃性を得るために、５万以上であることが好ましく、一方において、良好な成形性を得るために４０万以下であることが好ましい。上記重量平均分子量は、５万〜２０万の範囲がより好ましく、６万〜１５万の範囲がさらに好ましい。
上記重量平均分子量は、後述する実施例において用いたＧＰＣにより求められるポリスチレン換算分子量である。
【００４０】
成分（Ｄ）の非変性ブロック共重合体の好ましい構造としては、下記一般式（１）〜（５）に示すものが挙げられる。
（Ｓ−Ｙ）n ・・・（１）
Ｓ−（Ｙ−Ｓ）n ・・・（２）
Ｓ−（Ｙ−Ｓ）n−Ｘ  ・・・（３）
［（Ｓ−Ｙ）k］m−Ｘ  ・・・（４）
［（Ｓ−Ｙ）k−Ｓ］m−Ｘ  ・・・（５）
但し、上記式（１）〜（５）中の、Ｓはビニル芳香族単量体単位を主体とするブロックを示す。Ｙはアルキレンを主体とする重合体ブロックあるいは共役ジエンを主体とする水素添加ブロックを示す。
なお、「主体とする」とは、重合体ブロックＳにおいてはビニル芳香族単量体単位が５０ｗｔ％以上、重合体ブロックＹにおいてはアルキレンあるいは共役ジエンが５０ｗｔ％以上であることを意味するものとし、これらはそれぞれ、８０ｗｔ％以上が好ましく、９０ｗｔ％以上がより好ましい。
共重合体中に複数存在している重合体ブロックＳとＹは、それぞれにおいて分子量や組成等の構造が同一であっても異なっていてもよい。
Ｘは、例えば四塩化ケイ素、四塩化スズ、エポキシ化大豆油、ポリハロゲン化炭化水素化合物、カルボン酸エステル化合物、ポリビニル化合物、ビスフェノール型エポキシ化合物、アルコキシシラン化合物、ハロゲン化シラン化合物、エステル系化合物等のカップリング剤の残基、又は多官能有機リチウム化合物等の開始剤の残基を示す。
ｎ、ｋ、ｍは、１以上の整数であり、一般的には１〜５である。
【００４１】
上記Ｓにおけるビニル芳香族単量体単位の分布、あるいはＳとＹとの界面部におけるビニル芳香族単量体単位の分布は、特に限定されるものではなく、均一に分布していても、テーパー状あるいは階段状に分布していてもよい。
また、成分（Ｄ）である非変性ブロック共重合体中における各ブロック中のビニル芳香族化合物の分布状態は、上述したビニル芳香族化合物含有量の範囲であれば、特に限定されるものではなく、均一に分布していても、テーパー状、階段状、凸状、あるいは凹状に分布していてもよい。また、ブロックＳには、ビニル芳香族化合物含有量が異なるセグメントが複数個共存していてもよい。
【００４２】
成分（Ｄ）は、重合の容易さや機械強度の観点から、ビニル芳香族単位を主体とする重合体ブロックＳを１個以上、共役ジエン単量体単位を主体とする水添重合体ブロックＹを１個以上有する非変性ブロック共重合体であることが好ましい。
これらの中でも、高い耐衝撃性、耐熱変形性の観点から、ビニル芳香族単位を主体とする重合体ブロック（Ｓ）を２つ含有するブロック共重合体が好ましい。
成分（Ｄ）中のビニル芳香族単位の含有量は、高い耐衝撃性、曲げ弾性および発色性の観点からは１３ｗｔ％以上が好ましく、高い耐衝撃性の観点からは３０ｗｔ％未満とすることが必要である。１３ｗｔ％以上２５ｗｔ％以下がさらに好ましく、１５ｗｔ％以上２０ｗｔ％以下がより好ましい。
【００４３】
水素添加前における共役ジエン単位中のビニル単位量は、高い耐衝撃性を得る観点から、３５ｍｏｌ％以上が好ましく、高い耐衝撃性、耐熱変形性を得る観点から、６０ｍｏｌ％以下とすることが好ましい。また、４０ｍｏｌ％以上６０ｍｏｌ％以下がより好ましく、４５ｍｏｌ％以上５５ｍｏｌ％以下がさらに好ましい。
ここで、ビニル結合量とは、水添前の共役ジエンの１，２−結合、３，４−結合及び１，４−結合の結合様式で組み込まれているもののうち、１，２−結合及び３，４−結合で組み込まれているものの割合とする。
共役ジエン単位の不飽和基の水素添加率は、高い耐熱性、耐老化性を得る観点から、６０ｍｏｌ％以上が好ましく、８０ｍｏｌ％以上がより好ましく、９０ｍｏｌ％以上がさらに好ましく、９５ｍｏｌ％以上が最も好ましい。
【００４４】
水素添加方法としては、例えば、炭化水素溶媒中で有機アルカリ金属化合物等の開始剤を用いてリビングアニオン重合により、共役ジエンとビニル芳香族化合物を主体とするブロック共重合体を得、その後に水素添加する方法が挙げられる。
前記式（１）〜（５）において、アルキレンを主体とするブロックビニル芳香族化合物とのブロック共重合体を製造する方法としては、例えば、遷移重合、ラジカル重合、イオン重合等が挙げられる。
【００４５】
本実施の形態における熱可塑性樹脂組成物中の、成分（Ｄ）の含有量は、高い耐衝撃と良好な発色性を得る観点から、２ｗｔ％以上とすることが好ましく、高い曲げ弾性率、耐熱変形性、良好な経済性を得る観点から、３０ｗｔ％以下とすることが好ましい。
５ｗｔ％以上２５ｗｔ％以下の範囲がより好ましく、１０ｗｔ％以上２５ｗｔ％以下の範囲がさらに好ましい。
【００４６】
〔その他〕
本実施の形態における熱可塑性樹脂組成物の諸性能の改良を図り、かつ良好な経済性を確保するという観点から、必要に応じて、熱可塑性樹脂中の３５ｗｔ％未満であれば、上述した成分（Ｃ）に、エチレン−α−オレフィン共重合ゴム等の共重合体を併用してもよい。
エチレン−α−オレフィン共重合ゴムとは、エチレンと炭素数３〜１２のα−オレフィン、例えばプロピレン、１−ブテン、イソブチレン、オクテン等を共重合したものであればいずれでもよいが、脆化温度、曲げ弾性の点からエチレン−オクテン共重合体が好ましい。
エチレン−α−オレフィン共重合ゴム中のα−オレフィンの量は、１５ｗｔ％以上であることが好ましく、特にオクテン含量が１５ｗｔ％以上であるエチレン−オクテン共重合体は脆化温度、曲げ弾性に優れているので好ましい。
また、エチレン−α−オレフィン共重合体の比重は、０．８８０ｇ／ｃｃ以下であることが、優れた脆化温度、曲げ弾性を得る観点から好ましい。
エチレン−α−オレフィン共重合体の重合方法については、特に限定されるものではないが、比重の小さいものが得られる観点から、活性点が均一のメタロセン触媒により重合する方法が好適である。
重合系としては、溶液均一系、スラリー系のいずれであってもよい。
【００４７】
また、本実施の形態における熱可塑性樹脂組成物には、必要に応じて、１０ｗｔ％未満の割合で、所定の添加剤を含有させてもよい。
例えば、安定剤、滑剤、着色剤（顔料や染料等）、シリコンオイル、その他のオイル、無機充填剤やフィラー（炭酸カルシウム、タルク、水酸化マグネシウム、マイカ、シリカ、硫酸バリウム、ガラスフィラー等）、結晶核剤、紫外線吸収剤等が挙げられる。
【００４８】
また、本実施の形態における熱可塑性樹脂組成物は、高い発色性を確保する観点から、着色剤等（染料、顔料、紫外線吸収剤等の成分）を含有させていない状態の厚さ２ｍｍのサンプル成形体において、全光線透過率 （Ｔｔ）が６０％以上であり、平行線透過率（Ｔｐ）との関係が、Ｔｐ≧（Ｔｔ／５）である条件を満たしているものであることが好ましい。
なお、全光線透過率（Ｔｔ）、および平行線透過率（Ｔｐ）は、可視光ヘーズメーター（ヘーズメーターＮＤＨ−１００１（日本電色工業株製、商品名））により測定できる。
【００４９】
次に、本実施の形態における熱可塑性樹脂組成物の好適な製造方法について説明する。
成分（Ａ）を１０ｗｔ％〜７０ｗｔ％、成分（Ｂ）を１０ｗｔ％〜６０ｗｔ％、成分（Ｄ）を１０ｗｔ％〜６０ｗｔ％となるように適用するものとし、成分（Ａ）＋成分（Ｂ）＋成分（Ｄ）≧６０ｗｔ％（好ましくは、７０ｗｔ％以上）からなるマスターバッチ組成物を調製し、その後に、このマスターバッチ組成物と残りの組成物を混合する。
この工程により、高い透明性を有し、実用上十分な曲げ弾性、耐衝撃性を有する熱可塑性樹脂組成物が作製できる。
なお、上記マスターバッチ組成物は、成分（Ａ）１０ｗｔ％〜５０ｗｔ％、成分（Ｂ）２０ｗｔ％〜６０ｗｔ％、成分（Ｄ）２０ｗｔ％〜６０ｗｔ％の割合で含有するものとし、かつ、成分（Ａ）＋成分（Ｂ）＋成分（Ｄ）≧７０ｗｔ％以上になるようにすることがより好ましい。
また、成分（Ａ）１５ｗｔ％〜４０ｗｔ％、成分（Ｂ）３０ｗｔ％〜５０ｗｔ％、成分（Ｄ）３０ｗｔ％〜５０ｗｔ％の割合で含有するものとし、かつ成分（Ａ）＋成分（Ｂ）＋成分（Ｄ）≧８０ｗｔ％以上になるようにすることがより好ましい。
【００５０】
上述したマスターバッチ組成物、及び本実施の形態における熱可塑性樹脂組成物の製造手段については、特に制限されるものではなく、公知の手段を利用できる。
例えば、バンバリーミキサー、単軸スクリュー押出機、２軸スクリュー押出機、コニーダ、多軸スクリュー押出機等の、一般的な混和機を用いた溶融混練方法、各成分を溶解又は分散混合後、溶剤を加熱除去する方法等が適用できる。特に押出機による溶融混練法が生産性、良混練性の観点から好適である。
【００５１】
本実施の形態における熱可塑性樹脂組成物は、曲げ弾性、耐衝撃性、耐熱変性透明性、及び発色性に優れていることから、自動車外装材料、自動車内装材料、家電のハウジング、チューブ、各種容器、シート、コードや電線の被覆材料等として好適である。
特に、無塗装での利用が可能となることから、製造工程の簡略化や省略化も可能となり、コスト的にも有利である。
【実施例】
【００５２】
以下、具体的な実施例と比較例のサンプル熱可塑性樹脂組成物を作製し、特性評価を行った。
【００５３】
〔熱可塑性樹脂組成物の成分（Ａ）〜（Ｄ）の準備〕
成分（Ａ）：層状化合物
ジメチルジアルキルアンモニウム・合成マイカ（有機修飾フッ素化マイカ、ソマシフＭＡＥ、コープケミカル（株）製、商品名、有機物量：３７ｗｔ％）を用いた。
【００５４】
成分（Ｂ）：変性重合体
下記の三種類を用意した。
（Ｂ１）無水マレイン酸変性ポリプロピレン
無水マレイン酸変性ポリプロピレン（ユーメックス１００１、三洋化成製、商品名、重量平均分子量：Ｍｗ＝４０，０００、酸価：２６（ＪＩＳ  Ｋ  ００１７）を用いた。
（Ｂ２）分子鎖無水マレイン酸グラフト変性したＳＥＢＳ
Ｍ１９１３（旭化成ケミカルズ製、商品名、重量平均分子量：Ｍｗ＝６０,０００、スチレン含有量３０ｗｔ％）を用いた。
（Ｂ３）末端酸変性ＳＥＢＳ
内容積が１０Ｌの攪拌装置及びジャケット付き槽型反応器を使用してバッチ重合を行った。はじめに、シクロヘキサン６．４Ｌ、スチレン１５０ｇ、テトラヒドロフラン１ｇを加え、予めテトラメチルエチレンジアミン（以下、ＴＭＥＤＡとも略記される）をｎ−ブチルリチウムのＬｉモル数の０．３倍モルになるように添加し、ｎ−ブチルリチウム開始剤のＬｉのモル数として２１．８ミリモルとなるように添加して初期温度６０℃で重合した。重合終了後、ブタジエン７００ｇを加えて重合し、重合終了後、さらにスチレン１５０ｇを添加して重合した。重合終了後、トリイソブチルアルミニウムを添加してから、マレイン酸ジ−ｔ−ブチルを添加し反応させることで末端にコハク酸ジ−ｔ−ブチルエステル基を有する共重合体を得て、Ｎｉ/Ａｌ系Ｚｉｅｇｌｅｒ系触媒を用いて水素添加を施した後、熱処理を行い、末端部に酸無水物基を有する変性水添スチレン系エラストマーを得た。
得られた変性水添スチレン系エラストマーは、後述する（組成構造の評価（ａ）、（ｂ））に示す測定方法により、スチレン含有量３０質量％、ポリブタジエンブロック部のビニル結合量３３質量％、重量平均分子量６.４万、分子量分布１．１、分子中の末端官能基の平均個数は０．８５個、水素添加率はブタジエンの二重結合中の９５ｍｏｌ％であることが確かめられた。
得られたエラストマーに、安定剤としてオクタデシル−３−（３，５−ジ−ｔ−ブチル−４−ヒドロキシフェニル）プロピオネートを重合体１００質量部に対して０．３質量部添加した。
【００５５】
成分（Ｃ）：非変性熱可塑性樹脂
ホモポリプロピレンＭＡ０４Ａ（日本ポリプロピレン製、商品名、ＭＦＲ：４０ｇ／１０分）を用いた。
【００５６】
成分（Ｄ）：非変性ブロック共重合体
成分（Ｄ）である非変性ブロック共重合体を下記のようにして合成した。
【００５７】
（水素添加触媒の調製）
まず、ビニル芳香族単量体単位、及び共役ジエン単量体単位を主体とする共重合体の水素添加反応に用いる水素添加触媒を、下記の方法により調製した。
窒素置換した反応容器に、乾燥、精製したシクロヘキサン１リットルを仕込み、ビスシクロペンタジエニルチタニウムジクロリド１００ミリモルを添加し、十分に攪拌しながらトリメチルアルミニウム２００ミリモルを含むｎ−ヘキサン溶液を添加し、室温で約３日間反応させた。
【００５８】
（成分Ｄの非変性ブロック重合体の作製）
内容積が１０Ｌの攪拌装置、及びジャケット付き槽型の反応器を用いて、バッチ重合を行った。
先ず、反応器中に、シクロヘキサン６．４Ｌ、スチレン９０ｇを加え、予めＴＭＥＤＡをｎ−ブチルリチウムのＬｉモル数の０．５０倍モルになるように添加し、ｎ−ブチルリチウム開始剤のＬｉのモル数として１９．２ミリモルとなるように添加し、初期温度６５℃で重合する。この重合が終了した後、ブタジエン８２０ｇを含有するシクロヘキサン溶液（モノマー濃度２２ｗｔ％）を、６０分間かけて一定速度で、連続的に反応器に供給し、重合を行う。この重合が終了した後、スチレン９０ｇを含有するシクロヘキサン溶液（モノマー濃度２２ｗｔ％）を１０分間かけて、一定速度で連続的に反応器に供給し、重合を行う。この重合が終了すると、共重合体が得られる。
上記工程により得られた共重合体のスチレン含有量は１８ｗｔ％であり、ブタジエン中の１，２−結合単位は５０％であった。
上記のようにして得られた共重合体に、上記により作製した水素添加触媒をポリマー１００重量部当たりチタンとして１００ｐｐｍ添加し、水素圧０．７ＭＰａ、温度７５℃で水素添加反応を行った。
得られたポリマー溶液に、安定剤としてオクタデシル−３−（３，５−ジ−ｔ−ブチル−４−ヒドロキシフェニル）プロピオネートを水添共重合体１００質量部に対して０．３質量部添加した。
上記工程により、目的とする成分（Ｄ）である水添共重合体が得られた。
この水添共重合体の重量平均分子量（Ｍｗ）は７．１万であり、分子量分布（Ｍｗ／Ｍｎ）は１．０５で、水添共重合体中に含まれるブタジエンの二重結合（共役ジエン単量体単位中の不飽和二重結合に相当）中の水素添加率は９９％であった。
【００５９】
〔実施例１、３、４〕、〔比較例１〕
下記表１に示す組成量に従い、上記各成分（Ａ）〜（Ｄ）を配合し、１９０℃、回転数２００ｒｐｍにて溶融混合して、熱可塑性樹脂組成物を作製した。
〔実施例２〕
マスターバッチ組成物を用いて、熱可塑性樹脂組成物を作製した。
成分（Ａ）／成分（Ｂ１）／成分（Ｄ）＝２０／４０／４０ｗｔ％の割合とし、３０ｍｍφ２軸押出機を用いて混練温度２３０℃、回転数２００ｒｐｍにて溶融混合して、熱可塑性樹脂のペレットを作製した。
続いて、成分（Ａ）、成分（Ｂ１）、成分（Ｃ）、成分（Ｄ）の残量を、下記表１に示す割合となるように配合し、１９０℃、回転数２００ｒｐｍにて溶融混合して、熱可塑性樹脂組成物を作製した。
〔比較例２〕
成分（Ｄ）に変えて、オレフィン系エラストマー（エチレンオクテン共重合体）を適用した。その他の条件は、実施例１と同様として、熱可塑性樹脂組成物を作製した。
【００６０】
実施例１〜４、比較例１、２の熱可塑性樹脂組成物に対して、組成構造および特性の評価を行った。
（組成構造の評価）
（ａ）スチレン含有量、ブタジエンの１，４−結合／１，２−結合単位、エチレン単位あるいはブチレン単位量の評価を行った。
スチレン、ブタジエンの１，４−結合単位および１，２−結合単位、エチレン単位あるいはブチレン単位量は、核磁気共鳴スペクトル解析（ＮＭＲ）により測定した。
測定機器としてＪＮＭ−ＬＡ４００（ＪＥＯＬ製、商品名）を用い、溶媒として重水素化クロロホルムを用いた。サンプル濃度５０ｍｇ／ｍｌとし、観測周波数は４００ＭＨｚとし、化学シフト基準に、ＴＭＳ（テトラメチルシラン）、パルスディレイ２．９０４秒、スキャン回数６４回、パルス幅４５°、および測定温度２６℃で評価を行った。
（ｂ）重量平均分子量及び分子量分布の評価を行った。
ゲル浸透クロマトグラフィー（ＧＰＣ）装置を用い、ＬＣ−１０（島津製作所製、商品名）、カラムに、ＴＳＫｇｅｌＧＭＨＸＬ（４．６ｍｍＩＤ×３０ｃｍ）２本を使用し、オーブン温度４０℃、溶媒にはテトラヒドロフラン（１．０ｍｌ／ｍｉｎ）で測定を行った。
ポリスチレン換算分子量として重量平均分子量（Ｍｗ）、数平均分子量（Ｍｎ）および分子量分布（Ｍｗ／Ｍｎ）を算出した。
上記（ａ）、（ｂ）の測定・評価を行うことにより、成分（Ｄ）の解析がなされる。
【００６１】
上述のようにして作製した実施例１〜４、比較例１および２の熱可塑性樹脂組成物の特性について、下記の測定と評価を行った。
（１）メルトフローレート（ＭＦＲ）
ＩＳＯ  １１３３：１９９７  単位：ｇ／１０分、２３０℃、２.１６ｋｇｆ
（２）曲げ弾性率試験  ＩＳＯ  １７８：１９９３
曲げ弾性率は高い方が良いものとし、１６００ＭＰａ以上が◎とし、１６００ＭＰａ未満１４００ＭＰａ以上が○、１４００ＭＰａ未満１２００ＭＰａ以上が△、１２００ＭＰａ未満を×として評価した。
（３）耐衝撃性（シャルピー衝撃強さ）
ＩＳＯ  １７９：１９９３  ２３℃、タイプＡノッチ ＩＳＯ１７９／１ｅＡ
シャルビー衝撃強さは大きい方が良いものとし、２３℃の条件下で、３５ＫＪ／ｍ2以上が最も良く◎とし、３５未満３２ＫＪ／ｍ2以上が次に良く○とし、３２未満２５ＫＪ／ｍ2以上がその次に良く△とし、２５ＫＪ／ｍ2未満を×として、４段階で評価した。
なお、２３℃の条件下における耐衝撃性が高いものは、−３０℃の耐衝撃性も高いことが確かめられた。
（４）荷重たわみ温度
ＩＳＯ  ７５：１９９３、０．４５ＭＰａ、アニーリングなし、フラットワイズ法
温度が高い方が良く、１０３℃以上を◎とし、１０３℃未満９７℃以上を○とし、９７℃未満９３℃以上を△とし、９３℃未満を×とした。
（５）発色性
カーボンブラックを１００ｐｐｍ添加したときの発色性を目視で評価した。
発色性が高い順から、◎＞○＞△＞×の、４段階で評価した。
（６）全光線透過率 （Ｔｔ）および平行線透過率（Ｔｐ）
可視光ヘーズメーター（ヘーズメーターＮＤＨ−１００１（日本電色工業株製、商品名））を用いて測定した。
上記（１）〜（６）の評価結果を下記表１に示す。
【００６２】
【表１】
2009249489.tif 000002
【００６３】
実施例１〜４、比較例１、２の熱可塑性樹脂組成物は、いずれも比重が０．９１〜０．９４の範囲であることが確かめられた。
本発明の構成比率を具備する実施例１〜４の熱可塑性樹脂組成物は、上記（１）〜（６）の全ての項目につき、実用上十分に良好な評価が得られた。これにより、耐衝撃性、脆化温度、引張破断伸び、耐熱変形性、曲げ弾性、及び発色性の、いずれの特性についてもトータルとして良好なバランスの良い熱可塑性樹脂組成物を作製するという目的を達成できたことが確かめられた。
特に変性重合体（Ｂ）に、変性プロピレンを用いると性能が向上した。
比較例１においては、成分（Ｂ）：変性重合体を含有しなかったため、発色性と曲げ弾性率において良好な評価が得られなかった。
比較例２においては、成分（Ｄ）を含有しなかったため、耐衝撃性と透明性において良好な評価が得られなかった。
【産業上の利用可能性】
【００６４】
本発明の熱可塑性樹脂組成物は、複合材料組成物等の分野で好適に利用することができる。特に、無塗装の着色材料組成物としての実用性が優れている。